СЫРЬЕВАЯ СМЕСЬ
CRUDE MIXTURE

Изобретение относится к составам сырьевых смесей, которые могут найти применение в качестве вяжущих строительных материалов.
Известна сырьевая смесь (вяжущее) следующего состава, мас.%: глиноземистая добавка 3,0-10,0; сульфатосодержащая добавка 0,5-9,0; портландцемент - остальное [1].
Задачей изобретения является повышение прочности изделий, получаемых с применением сырьевой смеси.
Технический результат достигается тем, что сырьевая смесь, содержащая сульфатосодержащую добавку, портландцемент, в качестве сульфатосодержащей добавки включает сульфат магния и дополнительно - магнезит и флогопит, при следующем соотношении компонентов, мас.%: сульфат магния 0,3-0,8; магнезит 8,0-15,0; флогопит 3,0-6,0; портландцемент - остальное.
В таблице приведены составы смеси.
2
Магнезит и флогопит предварительно измельчают до удельной поверхности 3000-4000 см/г. Компоненты дозируют в требуемых количествах и смешивают. Полученную смесь затворяют водой, взятой в количестве 45-60% от массы смеси, тщательно перемешивают, укладывают в смазанные маслом металлические формы, уплотняют и оставляют до затвердевания. Готовые изделия извлекают из форм. Прочность на сжатие полученных изделий (в возрасте 28 сут) составит не менее 30 МПа. Сырьевая смесь может быть использована в качестве вяжущего в составе бетонных смесей, включающих мелкий и крупный заполнитель.
Источник информации
SU 628113, C04B 7/54, 1978.